ДЕТАЛЬ С ПОДЛОЖКОЙ ИЗ МОНОКРИСТАЛЛИЧЕСКОГО СУПЕРСПЛАВА НА ОСНОВЕ НИКЕЛЯ И СПОСОБ ЕЁ ИЗГОТОВЛЕНИЯ

1. Способ изготовления детали (1) с подложкой (2) из монокристаллического суперсплава на основе никеля, отличающийся тем, что он включает в себя этапы:
изготовления подложки (2) из монокристаллического суперсплава на основе никеля,
образования на подложке (2) покрытия (3), содержащего по меньшей мере один слой (30) первого типа, содержащий алюминий и платину, по меньшей мере один слой (31) второго типа, содержащий алюминий, кремний и платину, и слой (32) третьего типа, содержащий никель, алюминий, кремний и платину, причём этот слой (32) третьего типа расположен полностью на верху набора слоёв покрытия (3),
образования глинозёмного слоя (4) с добавкой кремния на слое (32) третьего типа.
2. Способ по п. 1, отличающийся тем, что указанное покрытие (3) содержит по меньшей мере три слоя (30) первого типа.
3. Способ по п. 1 или 2, отличающийся тем, что покрытие (3) содержит два слоя (31) второго типа.
4. Способ по любому из пп. 1-3, отличающийся тем, что покрытие (3) содержит последовательность слоёв (30) первого типа и/или последовательность слоёв (31) второго типа.
5. Способ по любому из пп. 1-4, отличающийся тем, что в покрытии (3) слой, контактирующий с подложкой (2) из монокристаллического суперсплава на основе никеля, является слоем (30) первого типа.
6. Способ по любому из пп. 1-5, отличающийся тем, что по меньшей мере один из слоёв среди слоя (30) первого типа, слоя (31) второго типа и слоя (32) третьего типа, образован:
для указанного слоя (30) первого типа посредством осаждения алюминиевого нанокристаллического слоя (302), затем платинового нанокристаллического слоя (301) или наоборот,
для указанного слоя (31) второго типа посредством осаждения, в любой последовательности, алюминиевого нанокристаллического слоя (302), платинового нанокристаллического слоя (301) и кремниевого нанокристаллического слоя (310),
для указанного слоя (32) третьего типа осаждением, в любой последовательности, алюминиевого нанокристаллического слоя (302), платинового нанокристаллического слоя (301), никелевого нанокристаллического слоя (303) и кремниевого нанокритисталлического слоя (320),
при этом нанокристаллические слои (301, 302, 303, 310, 320) подвергают диффузионной обработке для образования покрытия (3).
7. Способ по любому из пп. 1-6, отличающийся тем, что осаждение разных слоёв покрытия (3) производят физическим осаждением из паровой фазы или химическим осаждением из паровой фазы.
8. Способ по п. 7, отличающийся тем, что осаждение разных слоёв покрытия (3) производят катодным напылением.
9. Способ по любому из пп. 1-8, отличающийся тем, что он включает в себя дополнительный этап для нанесения теплового барьера (5) на глинозёмный слой (4) с добавкой кремния.
10. Деталь (1) с подложкой (2) из монокристаллического суперсплава на основе никеля, отличающаяся тем, что она содержит последовательно расположенные подложку (2), покрытие (3) с нанесённым глинозёмным слоем (4) с добавкой кремния, при этом указанное покрытие (3) содержит по меньшей мере один слой (30) первого типа, содержащий алюминий и платину, по меньшей мере один слой (31) второго типа, содержащий алюминий, кремний и платину, и слой (32) третьего типа, содержащий никель, алюминий, кремний и платину, причём слой (32) третьего типа расположен на самом верху набора слоёв покрытия (3).
11. Деталь по п. 10, отличающаяся тем, что глинозёмный слой (4) с добавкой кремния покрыт тепловым барьером (5).